(57)【要約】【課題】高純度で、微細粒径および／または均一な集合組織（texture）を有するタンタル製品を得る要求に応える。【解決手段】高純度の金属タンタルおよびそれを含む合金が記載されている。金属タンタルは好ましくは少くとも９９．９９５％、そしてもっと好ましくは少くとも９９．９９９％の純度を有する。加えて、約５０μｍ以下の粒径、もしくは厚みの５％増分内の（１００）強度が１５ランダムより小さい集合組織、もしくは約−４．０より大きい（１１１）：（１００）強度の増分対数比、またはこれらの組合わせを有する金属タンタルもしくはその合金が記載されている。さらにスパッタターゲット、キャパシタ容器、抵抗性膜層、ワイア等を含むが、これらに限定されない、金属タンタルからつくられる物品および部品について記載されている。【選択図】図１Ａ
2011190537.tif 000002
【特許請求の範囲】
【請求項１】
少くとも９９．９９５％の純度および約１５０μｍ以下の平均粒度を有する金属タンタル。
【請求項２】
該金属が十分に再結晶化される請求項１記載の金属タンタル。
【請求項３】
該金属が少なくとも部分的に再結晶化される請求項１記載の金属タンタル。
【請求項４】
該金属の約９８％以上が再結晶化される請求項１記載の金属タンタル。
【請求項５】
該金属の約８０％以上が再結晶化される請求項１記載の金属タンタル。
【請求項６】
該金属が、ａ）（１００）極点図が約１５ランダムより小さい中心ピーク強度を有する集合組織、ｂ）約−４．０より大きい（１１１）：（１００）中心ピーク強度の対数比；またはｃ）両方、を有する請求項１記載の金属タンタル。
【請求項７】
該中心が、ピーク強度が約０ランダムから約１５ランダムである請求項６記載の金属タンタル。
【請求項８】
該中心ピーク強度が約０ランダムから約１０ランダムである請求項６記載の金属タンタル。
【請求項９】
該対数比が約−４．０から約１５である請求項６記載の金属タンタル。
【請求項１０】
該対数比が約−１．５から約７．０である請求項６記載の金属タンタル。
【請求項１１】
該中心ピーク強度が約０ランダムから約１５ランダムであり、そして該対数比が約−４．０から約１５である請求項６記載の金属タンタル。
【請求項１２】
９９．９９５％から約９９．９９９％の純度を有する請求項１記載の金属タンタル。
【請求項１３】
請求項１記載の金属タンタルを含有してなる金属合金。
【請求項１４】
請求項６記載の金属タンタルを含有してなる金属合金。
【請求項１５】
請求項３記載の金属タンタルを含有してなる金属合金。
【請求項１６】
請求項１記載の金属タンタルを含有してなるスパッタターゲット。
【請求項１７】
請求項６記載の金属タンタルを含有してなるスパッタターゲット。
【請求項１８】
請求項３記載の金属タンタルを含有してなるスパッタターゲット。
【請求項１９】
請求項１記載の金属タンタルを含有してなるキャパシタ缶。
【請求項２０】
請求項６記載の金属タンタルを含有してなるキャパシタ缶。
【請求項２１】
請求項３記載の金属タンタルを含有してなりキャパシタ缶。
【請求項２２】
請求項１記載の金属タンタルを含有してなる抵抗膜層。
【請求項２３】
請求項６記載の金属タンタルを含有してなる抵抗膜層。
【請求項２４】
請求項３記載の金属タンタルを含有してなる抵抗膜層。
【請求項２５】
請求項１記載の金属タンタルを少くとも１成分として含んでなる物品。
【請求項２６】
請求項６記載の金属タンタルを少くとも１成分として含んでなる物品。
【請求項２７】
請求項３記載の金属タンタルを少くとも１成分として含んでなる物品。
【請求項２８】
ａ）約５０μｍ以下の平均粒径、またはｂ）（１００）極点図が約１５ランダム以下の中心ピーク強度を有する集合組織、またはｃ）約−４．０より大きい（１１１）：（１００）中心ピーク強度の対数比、またはそれらの組合わせ、を有する金属タンタル。
【請求項２９】
約２５から約５０μｍの平均粒径を有する請求項２８記載の金属タンタル。
【請求項３０】
約−４．０より大きい（１１１）：（１００）中心ピーク強度の比を有する請求項２８記載の金属タンタル。
【請求項３１】
ａ）およびｂ）の両方を有する請求項２８記載の金属タンタル。
【請求項３２】
該金属が少くともタンタル９９．９９５％の純度を有する請求項２８記載の金属タンタル。
【請求項３３】
該金属が少くともタンタル９９．９９９％の純度を有する請求項２８記載の金属タンタル。
【請求項３４】
該金属が十分に再結晶化される請求項２８記載の金属タンタル。
【請求項３５】
該金属が十分に再結晶化される請求項３２記載の金属タンタル。
【請求項３６】
該金属が十分に再結晶化される請求項３３記載の金属タンタル。
【請求項３７】
該金属の約８０％以上が十分に再結晶化される請求項２８記載の金属タンタル。
【請求項３８】
該中心ピーク強度が約０ランダムから約１５ランダムである請求項２８記載の金属タンタル。
【請求項３９】
該対数比が約−４．０から約１５である請求項２８記載の金属タンタル。
【請求項４０】
請求項２８記載の金属タンタルを含有してなる物品。
【請求項４１】
請求項３３記載の金属タンタルを含有してなる物品。
【請求項４２】
請求項２８記載の金属タンタルを含有してなるスパッタターゲット。
【請求項４３】
請求項３３記載の金属タンタルを含有してなるスパッタターゲット。
【請求項４４】
タンタルを含有する塩を、攪拌機を有する反応容器中でその塩をタンタルおよび第２の塩に還元しうる少くとも１つの試薬を反応させることを含む請求項１記載の金属タンタルの製造方法であり、反応容器もしくは反応容器の内張り、ならびに攪拌機もしくは攪拌機の外張りはタンタルの融点でタンタルの蒸気圧以上の蒸気圧を有する金属で製造されていることを特徴とする金属タンタルの製造方法。
【請求項４５】
タンタルを含有する塩がフッ化カリウムタンタルからなり、試薬がナトリウムからなる請求項４４記載の方法。
【請求項４６】
第２の塩がフッ化ナトリウムおよび１または塩化ナトリウムからなる請求項４５記載の方法。
【請求項４７】
タンタルを含有する該塩を反応させる前に、該方法は、タンタルおよび不純物からなる酸溶液を生成させること、不純物を含有する酸溶液からタンタルを含有する酸溶液の密度による分離を行うこと、ならびにタンタルを含有する酸溶液を再結晶化させて、タンタルを含有する塩を生成させること；からなる請求項４４記載の方法。
【請求項４８】
タンタルおよび不純物が、タンタルおよび不純物からなる破砕鉱石である請求項４７記載の方法。
【請求項４９】
タンタルおよび不純物からなる酸溶液が酸溶液をタンタルからなる破砕鉱石と一緒にすることにより生成される請求項４７記載の方法。
【請求項５０】
反応が、攪拌下に約８００℃〜１１００℃で生じる請求項４４記載の方法。
【請求項５１】
反応容器もしくは内張り、ならびに攪拌機もしくは攪拌機の外張りが金属にもとづき、該金属はニッケル、クロム、鉄、マンガン、チタン、ジルコニウム、ハフニウム、バナジウム、テクネチウム、ルテニウム、コバルト、ロジウム、パラジウム、白金、もしくはそれらの組合わせ、である請求項４４記載の方法。
【請求項５２】
金属がニッケルもしくはニッケルにもとづく合金である請求項５１記載の方法。
【請求項５３】
金属がクロムもしくはクロムにもとづく合金である請求項５１記載の方法。
【請求項５４】
金属が鉄もしくは鉄にもとづく合金である請求項５１記載の方法。
【請求項５５】
水性溶液中に第２の塩を溶解させることによりタンタルを回収することをさらに含む請求項４４記載の方法。
【請求項５６】
十分な真空中で該回収タンタルを溶融して該回収タンタル中に存在する不純物を実質的に除去して、高純度タンタルを得ることをさらに含む請求項５５記載の方法。
【請求項５７】
真空が１０−４ｔｏｒｒ以下である請求項５６記載の方法。
【請求項５８】
溶融回収タンタルへの圧力は実質的にすべての不純物の蒸気圧よりも低い請求項５６記載の方法。
【請求項５９】
不純物が不純物の蒸発により除去される請求項５６記載の方法。
【請求項６０】
該溶融が電子ビーム溶融により行われる請求項５６記載の方法。
【請求項６１】
該溶融が真空アーク再溶融処理により行われる請求項５６記載の方法。
【請求項６２】
高純度タンタルが固体を形成し、圧延処理、鍛造加工処理もしくはその両方に供さる請求項５６記載の方法。
【請求項６３】
金属タンタルが実質的に微細で均一なミクロ構造を有する請求項１記載の金属タンタル。
【請求項６４】
金属タンタルが約２５〜約１５０μｍの平均粒径を有する請求項１記載の金属タンタル。
【請求項６５】
金属タンタルが約２５〜約１００μｍの平均粒径を有する請求項１記載の金属タンタル。
【請求項６６】
金属タンタルが約２５〜約７５μｍの平均粒径を有する請求項１記載の金属タンタル。
【請求項６７】
ａ）金属タンタルの表面を機械的もしくは化学的に清浄化すること、そして金属タンタルは工程（ｂ）〜（ｇ）を可能にするのに十分な開始断面領域を有すること；
ｂ）金属タンタルを少なくとも１つの圧延スラブに平形に鍛造加工すること、そして少なくとも１つの圧延スラブは工程ｄ）におけるアニール後に実質的に均一な再結晶を達成するのに十分な変形を有すること；
ｃ）少なくとも１つの圧延スラブの表面を機械的もしくは化学的に清浄化すること；
ｄ）少なくとも１つの圧延スラブの少なくとも部分的再結晶化を達成するために十分な温度および十分な時間、少なくとも１つの圧延スラブをアニールすること；
ｅ）少なくとも１つの板を形成するために開始金属タンタルの軸に垂直および平行な方向の両方に少なくとも１つの圧延スラブを冷間もしくは温間圧延すること；
ｆ）少なくとも１つの板を平らにすること；ならびに
ｇ）約１５０μｍ以下の平均粒径および（１００）集合組織バンドを実質的に欠く集合組織、を有するように少なくとも１つの板をアニールすること、
を含む、少なくとも９９．９９５％の純度を有する金属タンタルからスパッタターゲットを製造する方法。
【請求項６８】
金属タンタルが少なくとも９９．９９９％の純度を有する請求項６７記載の方法。
【請求項６９】
金属タンタルが空気中で少なくとも４時間、大気〜約１２００℃の温度に置かれた後に平形の鍛造加工が生じる請求項６７記載の方法。
【請求項７０】
冷間圧延が大気温度における横圧延であり、温間圧延が約３７０℃未満の温度である請求項67記載の方法。
【請求項７１】
板のアニールが金属タンタルの再結晶化を達成するのに十分な温度と時間での真空アニールである請求項６７記載の方法。
【請求項７２】
ａ）金属タンタルの表面を機械的もしくは化学的に清浄化すること、そして金属タンタルは工程（ｂ）〜（ｉ）を可能にするのに十分な開始断面領域を有すること；
ｂ）金属タンタルを少なくとも１つのロットに円形鍛造加工すること、そして少なくとも１つのロッドは工程ｄ）もしくは工程ｆ）におけるアニールの後に実質的に均一な再結晶を達成するのに十分な変形を有すること；
ｃ）ロッドをビレットに切断すること、そしてビレットの表面を機械的もしくは化学的に清浄にすること；
ｄ）少なくとも部分的に再結晶化を達成するためにビレットを任意にアニールすること；
ｅ）ビレットを軸方向に鍛造加工してプリフォームにすること；
ｆ）少なくとも部分的に再結晶化を達成させるためにプリフォームを任意にアニールすること；
ｇ）プリフォームを冷間圧延して少なくとも1つの板にすること；
ｈ）その少なくとも1つの板の表面を機械的もしくは化学的に、任意に清浄化すること；ならびに
ｊ）約１５０μｍ以下の平均粒径、および（１００）集合組織バンドを実質的に欠く集合組織、を有するように少なくとも１つの板をアニールすること、そしてアニールは少なくとも工程ｄ）もしくはｆ）または両方で生じる、を含む、少なくとも９９．９９５％の純度を有する金属タンタルからスパッタターゲットを製造する方法。
【請求項７３】
金属タンタルが少なくとも９９．９９９％の純度を有する請求項７２記載の方法。
【請求項７４】
円形鍛造加工が、金属タンタルを約３７０℃以下の温度にさらさせた後に生じる請求項７２記載の方法。
【請求項７５】
ビレットの鍛造加工の前にビレットがアニールされる請求項７２記載の方法。
【請求項７６】
プリフォームの冷間圧延の前にプリフォームがアニールされる請求項７２記載の方法。
【請求項７７】
プリフォームのアニールが再結晶化を達成するのに十分な温度での真空アニールである請求項７２記載の方法。
【発明の詳細な説明】
【技術分野】
【０００１】
本発明は金属、特にタンタル、およびタンタルから製造される製品ならびにタンタルを製造し、処理する方法に関する。
【背景技術】
【０００２】
産業において、種々の理由により、もっと高純度の金属を生成する要求がいつもある。タンタルに関して、もっと高純度の金属が、スパッタターゲットとしてのタンタルの使用およびキャパシタのような電気部品での使用のためにとくに望まれている。このように金属における不純物はタンタルから形成される物品の性質に望ましくない影響を有しうる。
【０００３】
タンタルが処理されるとき、タンタルは鉱石から得られ、ついで破砕され、タンタルは酸溶液の使用、ならびにニオブおよび他の不純物を含有する酸溶液からタンタルを含有する酸溶液を密度による分離、により破砕鉱石から分離される。ついでタンタルを含有する酸溶液は塩に結晶化され、このタンタル含有塩は、ついで、ニッケル合金材料（タングステンもしくはモリブデンがニッケル合金の一部となっている）で通常構成された攪拌機を有する容器中で純粋なナトリウムと反応される。容器は内部表面が純ニッケルで二重壁となっているのが通常である。しかしながら、このような処理の間、タンタル粉末は、タングステンおよび／またはモリブデン含有表面のような、それが接触する種々の表面により汚染される。多くの混入物は非常に溶解性の耐火金属（たとえばＮｂ，ＭｏおよびＷ）を除けば次の溶融の間に蒸発されうる。これらの不純物は、除去するのがきわめて困難もしくは不可能でありうるので、非常に高純度のタンタル製造を妨げている。
【０００４】
したがって、上述の処理の間に生じる汚染を実質的に回避する、もっと高純度のタンタル製品を得る要求がある。さらにもっと高純度で、微細粒径および／または均一な集合組織（texture）を有するタンタル製品を得る要求がある。微細粒径のような品質は、タンタルから製造されるスパッタターゲットのために重要な特性でありうる。なぜなら微細粒径はスパッタ堆積膜の厚さの均一性を改良させ得るからである。さらに、微細粒径を有するタンタルを含有する他の製品は改良された変形均一性、絞り加工性（drawability）および伸張性(stretchability)の向上をもたらし得、これらはキャパシタ容器、実験用るつぼ、を製造するのに有利であり、そして爆発的に形成されるぺネトレータ（explosively formed penetrators）(ＥＦＰ)の致命性(lethality)を増加するのに有利である。タンタルを含有する製品における均一な集合組織はスパッタ効率（たとえばより大きなスパッタ速度）を増加し得、そしてプリフォーム生成物における正常な異方性（たとえば増加した絞り加工性）を増加させ得る。
【発明の概要】
【課題を解決するための手段】
【０００５】
本発明の１つの特徴は微細な粒構造および／または均一な集合組織を示す高純度タンタル製品を提供することである。
【０００６】
本発明のもう１つの特徴は、高純度タンタルを含む物品、製品および／または部品を提供することである。
【０００７】
本発明のさらなる特徴は、高純度タンタル製品の製造方法ならびに高純度タンタルを含有する物品、製品および／または部品を提供することである。
【０００８】
本発明のさらなる特徴および利点は、以下の説明で部分的に明らかになるであろうし、部分的に説明から明白で、または本発明の実施により知られうる。本発明の目的および他の利点は、説明および特許請求の範囲で特に指摘された構成および組合わせにより理解され、達成される。
【０００９】
これら、および他の利点を達成するために、そして本発明の目的に従って、ここに具体化され、広く説明されるように、本発明は少なくとも９９．９９５％、もっと好ましくは少なくとも９９．９９９％の純度を有する金属タンタルに関する。金属タンタルは好ましくは微細粒構造および／または均一な集合組織を有する。
【００１０】
さらに本発明はタンタルを含有する合金もしくは混合物に関し、合金もしくは混合物中に存在するタンタルは少なくとも９９．９９５％、そしてもっと好ましくは９９．９９９％の純度を有する。さらに合金もしくは混合物（たとえば、少なくともタンタルが合金もしくは混合物中に存在する）は、微細粒構造および／または均一な集合組織を有するのが好適である。
【００１１】
さらに本発明は、たとえばスパッタターゲットとしての使用に適切な高純度タンタルに関し、約１５０μｍ以下の平均粒径を有する十分に再結晶された粒径を有し、および／または実質的にタンタルの厚さのいたるところで、好適には金属タンタルの全厚みのいたるところで主な（１１１）型の集合組織を有し、および／またはタンタルの厚さ内で強い（１００）集合組織バンドを有さない。
【００１２】
さらに本発明は、タンタルを平形に鍛造加工し、圧延スラブに機械加工し、圧延スラブをアニールし、板もしくはシートに圧延し、ついで板もしくはシートをアニールすることにより上述のタンタルから板もしくはシートを製造することに関する。
【００１３】
本発明は、上述のタンタルおよび／または合金からなるスパッタターゲットにも関する。スパッタターゲットも、ラジアルな鍛造加工、つづく円形処理によりビレットもしくはスラブを形成させ、ついで鍛造加工し、圧延してディスクを作製し、さらに機械加工し、アニールすることにより製造されうる。
【００１４】
さらに本発明は、上述のタンタルおよび／または合金からなる抵抗性膜（resistive film）およびキャパシタに関する。
本発明は、さらに少なくとも部分的に上述のタンタルおよび／または合金からなる物品、部品もしくは製品に関する。
【００１５】
また、本発明は、上述のタンタルの製造方法に関し、タンタル含有塩を反応容器もしくはポットならびに攪拌機中で純ナトリウムもしくは他の適した塩と反応させることを含み、それらの反応器等はタンタルの融点でタンタルの蒸気圧以上の蒸気圧を有する金属もしくはその合金でつくられるか、またはそれからなる内張り／外張りを有する。
【００１６】
さらに本発明はタンタル粉末を１０-2Ｔｏｒｒ以上の高真空で溶融することにより処理することに関する。溶融物への圧力はタンタルに存在する不純物の蒸気圧よりも低い。好ましくはタンタル粉末の溶融は電子ビーム溶融により行なわれる。
【００１７】
前述の概括的説明および次の詳細な説明は典型的、説明的にすぎず、特許請求の範囲に記載されるような本発明のさらなる説明を提供しようとするものであることが理解されるべきである。
【図面の簡単な説明】
【００１８】
【図１Ａ】本発明の高純度タンタル板の集合組織勾配（増分厚さ対ランダム）に関するグラフである。
【図１Ｂ】本発明の高純度タンタル板の対数比（１１１）：（１００）勾配（増分厚さ対Ｌｎ（１１１／１００））に関するグラフである。
【図２Ａ】本発明の高純度タンタル板の集合組織勾配（増分厚さ対ランダム）に関するグラフである。
【図２Ｂ】本発明の高純度タンタル板の対数比（１１１）：（１００）勾配（増分厚さ対Ｌｎ（１１１／１００））に関するグラフである。
【図３Ａ】本発明の高純度タンタル板の集合組織勾配（増分厚さ対ランダム）に関するグラフである。
【図３Ｂ】本発明の高純度タンタル板の対数比（１１１）：（１００）勾配（増分厚さ対Ｌｎ（１１１／１００））に関するグラフである。
【図４Ａ】本発明の高純度タンタル板の集合組織勾配（増分厚さ対ランダム）に関するグラフである。
【図４Ｂ】本発明の高純度タンタル板の対数比（１１１）：（１００）勾配（増分厚さ対Ｌｎ（１１１／１００））に関するグラフである。
【図５Ａ】本発明の高純度タンタル板の集合組織勾配（増分厚さ対ランダム）に関するグラフである。
【図５Ｂ】本発明の高純度タンタル板の対数比（１１１）：（１００）勾配（増分厚さ対Ｌｎ（１１１／１００））に関するグラフである。
【図６Ａ】本発明の高純度タンタル板の集合組織勾配（増分厚さ対ランダム）に関するグラフである。
【図６Ｂ】本発明の高純度タンタル板の対数比（１１１）：（１００）勾配（増分厚さ対Ｌｎ（１１１／１００））に関するグラフである。
【図７Ａ】本発明の高純度タンタル板の集合組織勾配（増分厚さ対ランダム）に関するグラフである。
【図７Ｂ】本発明の高純度タンタル板の対数比（１１１）：（１００）勾配（増分厚さ対Ｌｎ（１１１／１００））に関するグラフである。
【００１９】
【図８Ａ】本発明の高純度タンタル板の集合組織勾配（増分厚さ対ランダム）に関するグラフである。
【図８Ｂ】本発明の高純度タンタル板の対数比（１１１）：（１００）勾配（増分厚さ対Ｌｎ（１１１／１００））に関するグラフである。
【図９Ａ】本発明の高純度タンタル板の集合組織勾配（増分厚さ対ランダム）に関するグラフである。
【図９Ｂ】本発明の高純度タンタル板の対数比（１１１）：（１００）勾配（増分厚さ対Ｌｎ（１１１／１００））に関するグラフである。
【図１０Ａ】本発明の高純度タンタル板の集合組織勾配（増分厚さ対ランダム）に関するグラフである。
【図１０Ｂ】本発明の高純度タンタル板の対数比（１１１）：（１００）勾配（増分厚さ対Ｌｎ（１１１／１００））に関するグラフである。
【図１１Ａ】本発明の高純度タンタル板の集合組織勾配（増分厚さ対ランダム）に関するグラフである。
【図１１Ｂ】本発明の高純度タンタル板の対数比（１１１）：（１００）勾配（増分厚さ対Ｌｎ（１１１／１００））に関するグラフである。
【発明を実施するための形態】
【００２０】
発明の詳細な説明
本発明は少なくとも９９．９９５％の純度を有する金属タンタルに関する。好適には、金属タンタルは少なくとも９９．９９９％の純度を有し、約９９．９９５％から約９９．９９９％以上の純度に及びうる。他の範囲は約９９．９９８％から約９９．９９９％、および約９９．９９９％から約９９．９９９２％、および約９９．９９９％から約９９．９９９５％を含む。さらに本発明は、合金の１成分として高純度タンタルを含有するタンタルにもとづく合金もしくは他の合金のような、高純度金属タンタルからなる金属合金に関する。
【００２１】
高純度金属タンタルに存在しうる不純物は０．００５％以下であり、ニオブ、モリブデンおよびタングステンのような、タンタルに無限の溶解性を有する、他の体心立方（ｂｃｃ）耐火金属（refractory metals）からなるのが通常である。
【００２２】
金属タンタルを含有する金属タンタルもしくはその合金は、好ましくは、スパッタのような特定の最終用途に有利である集合組織（texture）を有する。すなわち、金属タンタルもしくはその合金が表面を有するスパッタターゲットに形成され、ついでスパッタされると、本発明の金属タンタルの集合組織は、容易にスパッタされるスパッタターゲットをもたらし、スパッタターゲットは、スパッタに抵抗する領域が、あるとしてもほとんどない。さらに、本発明の金属タンタルの集合組織により、スパッタターゲットは非常に均一なスパッタ浸食（erosion）をもたらし、したがって、そのうえに均一なスパッタ膜をもたらす。いかなる純度の、好ましくは少なくとも約９９．９９５％であるが、タンタルも、約１５０μｍ以下の粒径を有するのが好ましい。好適には、金属タンタルは少なくとも部分的に再結晶化され、もっと好ましくは少なくとも約８０％の金属タンタルが結晶化され、さらにもっと好ましくは少なくとも約９８％の金属タンタルが再結晶化される。最も好ましくは、金属タンタルは完全に再結晶化される。
【００２３】
さらに、金属タンタルは微細な集合組織を有するのが好適である。もっと好適には、集合組織は、タンタルのいかなる５％厚さ増分内でも（１００）ピーク強度が約１５ランダム（about 15 random）より小さく、および／または約−４．０より大きい（すなわち−４．０、−３．０、−２．０、−１．５、−１．０等を意味する）同一増分以内で（１１１）：（１００）中心ピーク強度の自然対数（Ｌｎ）比を有し、またはその（１００）中心強度および比の両方を有する。中心ピーク強度は好ましくは約０ランダムから約１０ランダムであり、もっと好ましくは約０ランダムから約５ランダムである。他の（１００）中心強度の範囲は、約１ランダムから約１０ランダムそして約１ランダムから約５ランダムを含むが、これらに限定されない。さらに、（１１１）：（１００）中心ピーク強度の対数比は約−４．０から約１５であり、もっと好ましくは約−１．５から約７．０である。対数比の他の適した範囲は約−４．０から約１０、そして約−３．０から約５．０であるが、これらに限定されない。最も好適には、金属タンタルは少なくとも約９９．９９５％の望ましい純度、好適な粒径、ならびに（１００）増分強度および強度中心増分の（１１１）：（１００）比について好適な集合組織を有する。集合組織を特徴づけるための使用されうる方法および装置は、Ａｄａｍｓらの  Ｍａｔｅｒｉａｌｓ  Ｓｃｉｅｎｃｅ  Ｆｏｒｕｍ  Ｖｏｌ．１５７〜１６２（１９９４），３１−４２頁；Ａｄａｍｓらの  Ｍｅｔａｌｌｕｒｇｉｃａｌ  Ｔｒａｎｓａｃｔｉｏｎｓ  Ａ．Ｖｏｌ．２４Ａ（１９９３年４月）Ｎｏ．４、８１９〜８３１頁；Ｗｒｉｇｈｔらの  Ｉｎｔｅｒｎａｔｉｏｎａｌ  Ａｃａｄｅｍｉｃ  Ｐｕｂｌｉｓｈｅｒｓ（１３７  Ｃｈａｏｎｅｉ  Ｄａｊｉｅ，北京、１９９６）（Ｔｅｘｔｕｒｅｓ  ｏｆ  Ｍａｔｅｒｉａｌ：Ｐｒｏｃｅｅｄｉｎｇｓ  ｏｆ  ｔｈｅ  Ｅｌｅｖｅｎｔｈ  Ｉｎｔｅｒｎａｔｉｏｎａｌ  Ｃｏｎｆｅｒｅｎｃｅ  ｏｎ  Ｔｅｘｔｕｒｅｓ  ｏｆ  Ｍａｔｅｒｉａｌｓ）；ＷｒｉｇｈｔのＪｏｕｒｎａｌ  ｏｆ  Ｃｏｍｐｕｔｅｒ−Ａｓｓｉｓｔｅｄ  Ｍｉｃｒｏｓｃｏｐｙ，Ｖｏｌ．５，Ｎｏ．３（１９９３）に記載されており、すべてはここに引用により丸ごと組入れられる。
【００２４】
本発明の高純度金属タンタルは、多くの領域で使用されうる。たとえば高純度金属タンタルは、スパッタターゲットに、または高純度金属からなる化学エネルギー（ＣＥ）弾薬の弾頭ライナー（munitions warhead liner ）に製造され得る。さらに高純度金属はキャパシタのアノードもしくは抵抗性膜層に使用され、形成されうる。本発明の金属タンタルは従来のタンタルが用いられているあらゆる物品もしくは部品に使用され得、従来のタンタルを含む種々の製品もしくは部品を製造する方法および手段が高純度金属タンタルを種々の物品もしくは部品に組入れる際にここで同様に使用されうる。たとえば、受板（backing plate）のように、スパッタターゲットを製造するのに使用される次の処理は、米国特許第５，７５３，０９０、５，６８７，６００および５，５２２，５３５号明細書に記載されているが、ここでも使用され得、これらの特許は引用により丸ごとここに組入れられる。
【００２５】
本発明の高純度金属タンタルを製造するのに用いられうる方法は、精製工程、真空溶融工程、および熱的機械的工程を含むのが通常である。この工程もしくは操作において、精製工程はタンタルを含有する鉱石から望ましくは粉末の形態で金属タンタルを抽出する工程を含み、好適には選択されたタンタル含有鉱石は低い量の不純物、とくに低い量のニオブ、モリブデンおよびタングステンを有する。もっと好適には、ニオブ、モリブデンおよびタングステンの量は約１０ｐｐｍ未満、最も好適には約８ｐｐｍ未満である。このような選択は、もっと純粋な金属タンタルをもたらす。精製工程の後、真空溶融工程が、タンタルからアルキドおよび遷移金属のような低融点不純物を除去するのに用いられ、一方、タンタル材料は十分に密で、可鍛性インゴットに固化される。ついで、この工程後に、熱的機械的工程が使用され得、それはタンタルの冷間作用およびアニールの組合せを含み得、所望ならば、好適な粒径および／または好適な集合組織および均一性が達成されることをさらに確実にする。
【００２６】
高純度金属タンタルは、タンタルを含有する塩を、この塩を金属タンタルに還元しうる少なくとも１つの試薬（たとえば化合物もしくは元素）と反応せることにより製造され得、さらに反応容器中に第２の塩を生成させる。反応容器は金属の反応に通常使用されるいかなる容器であってもよいが、約８００℃〜約１２００℃オーダーの高温に耐えるべきである。本発明の目的のために、タンタル含有塩、ならびに塩をタンタルに還元しうる試薬と接触する反応容器もしくは反応容器の内張りはタンタルの融点でタンタルの蒸気圧以上の蒸気圧を有する材料でつくられている。反応容器の攪拌機は同一の材料でつくられるか、またはなお外張りされうる。内／外張りは塩およびタンタルと接触する反応容器および攪拌機の部分のみ存在しうる。内／外張りもしくは反応容器を形成する、このような金属材料の例は、ニッケル、クロム、鉄、マンガン、チタン、ジルコニウム、ハフニウム、バナジウム、ルテニウム、コバルト、ロジウム、パラジウム、白金、もしくはそれらの組合わせ、または合金材料が金属タンタルの融点以上の蒸気圧を有するかぎり、それらの合金、からつくられた金属にもとづく材料を含むが、これらに限定されない。好ましくは、金属はニッケルもしくはニッケルにもとづく合金、クロムもしくはクロムにもとづく合金、または鉄もしくは鉄にもとづく合金である。反応容器および／または攪拌機の内／外張りは、存在するとすると、約０．５〜約３ｃｍの厚さを有するのが通常である。他の厚さも使用されうる。上述の同一もしくは異なる金属材料でつくられる内／外張りの多数層を有することも本発明の範囲内である。
【００２７】
タンタル含有塩は、フッ化カリウムタンタル（potassium-fluoride tantalum）のように、その中にタンタルを含有しうる、いかなる塩であってもよい。反応容器中で塩をタンタルおよび第２の塩に還元しうる試薬については、この還元を行ないうる試薬は、タンタル含有塩をまさにタンタル金属と、たとえば塩を水もしくは他の水性源に溶解することにより金属タンタルから分離されうる他の成分（たとえば、塩）とに還元することのできるものであればいかなる試薬であってもよい。他の例は、リチウム、マグネシウム、カルシウム、カリウム、炭素、一酸化炭素、イオン性水素等を含むがこれらに限定されない。通常、タンタル含有塩の還元の間に生成される第２の塩はフッ化ナトリウムである。現在の用途からみて、本発明に適用される還元処理の詳細は、Ｋｉｒｋ−Ｏｔｈｍｅｒの  Ｅｎｃｙｃｌｏｐｅｄｉａ  ｏｆ  Ｃｈｅｍｉｃａｌ  Ｔｅｃｈｎｏｌｏｇｙ，３版、Ｖｏｌ．２２，５４１〜５６４頁、米国特許第２，９５０，１８５；３，８２９，３１０；４，１４９，８７６；および３，７６７，４５６号明細書に記載されている。タンタル処理のさらなる詳細は米国特許第５，２３４，４９１；５，２４２，４８１；および４，６８４，３９９号明細書に見出しうる。これらの特許および出版物のすべてはここで引用により丸ごと組入れられる。
【００２８】
上述の方法は、タンタル含有鉱石のような低純度タンタルから始めうる多段プロセスに含まれうる。タンタルとともに実質的に存在しうる不純物の１つはニオブである。この段階で他の不純物はタングステン、ケイ素、カルシウム、鉄、マンガン等である。もっと詳細には、低純度タンタルは、タンタルおよび不純物を有する低純度タンタルを酸溶液と混合することにより精製されうる。もし鉱石として存在すれば、低純度タンタルは、酸溶液と一緒にされる前にまず破砕されるべきである。酸溶液は、特に混合が高温で生じるときには、実質的にすべてのタンタルおよび不純物を溶解することができるべきである。
【００２９】
いったん酸溶液が、タンタルおよび不純物を含有する固体を、すべてとは言わなくても実質的に溶解するのに十分な時間が経過したら、固液分離を行なうことができ、いかなる未溶解不純物も除去されるのが通常である。さらに液―液抽出により精製される。メチルイソブチルケトン（ＭＩＢＫ）がタンタルに富む溶液と接触させるのに用いられ、脱イオン水がタンタル画分を創出するために添加されうる。この点で、タンタルを含有する液体中に存在するニオブの量は通常約２５ｐｐｍ未満である。
【００３０】
ついで、少なくともタンタルを含有する液体については、液体はおけ（vats）を使用して塩に結晶化される。通常、この塩はフッ化カリウムタンタル塩である。もっと好適には、この塩はＫ2ＴａＦ7である。ついでこの塩は塩を１）タンタルおよび２）上述の第２の塩に還元しうる試薬と反応される。この化合物は純ナトリウムであるのが通常であり、反応は上述の反応容器中で行なわれる。上述のように、第２の塩の副生物は水性源中で塩を溶解し、その溶解塩を洗い去ることによりタンタルから分離されうる。この段階で、タンタルの純度はＴａ９９．５０〜９９．９９％であるのが通常である。
【００３１】
いったんタンタル粉末がこの反応から抽出されると、反応容器からの汚染を含む残存不純物はタンタル粉末の溶融により除去されうる。
【００３２】
タンタル粉末は、真空アーク再溶融（Vacuum Arc Remelt）、もしくは電子ビーム溶融のような数多くの方法で溶融されうる。通常、溶融時の真空は、高純度タンタルを得るために、回収タンタルから存在する不純物を実質的に除去するのに十分である。好ましくは、溶融は約１．３×１０-2Ｐａ（１０-4Ｔｏｒｒ）以上のような高真空で生じる。好ましくは、溶融タンタルへの圧力は、ニッケルおよび鉄のようなこれらの不純物が蒸発されるように金属不純物の蒸気圧よりも低い。鋳造インゴットの径はできるかぎり大きくあるべきであり、好ましくは約２４．１ｃｍ（９．５インチ）より大きい。大きい径は精製速度を高める真空界面に比較的大きい溶融表面を確保させる。加えて大きいインゴット径は比較的大量の冷間作用が処理中の金属に与えられ、最終製品の特性を改良する。いったん溶融タンタルの大部分が固化すると、形成されるインゴットは９９．９９５％以上、そして好ましくは９９．９９９％以上の純度を有する。電子ビーム処理は２０，０００〜２８，０００ボルトおよび１５〜４０Ａを用いて、約１．３×１０-1から約１．３×１０-4Ｐａ（約１×１０-3〜約１×１０-6Ｔｏｒｒ）の真空下で、約１３５〜約３６０kg／時間（約３００〜約８００ポンド／時間）の溶融速度で行なわれる。もっと好ましくは溶融速度は約１８０〜約２７０kg／時間（約４００〜約６００ポンド／時間であり、２４，０００〜２６，０００ボルトおよび１７〜３６Ａを用い、そして約１．３×１０-2〜１．３×１０-3Ｐａ（１×１０-4〜１０-5Ｔｏｒｒ）の真空下である。ＶＡＲ処理に関して、溶融速度は好ましくは２２５〜９００kg／時間（５００〜２０００ポンド／時間）であり、２．７〜１．３×１０-2Ｐａ（２×１０-2〜１０-4Ｔｏｒｒ）の真空下で２５〜４５ボルトおよび１２０００〜２２０００Ａを用い、もっと好ましくは３０〜３６ボルト，１６０００〜１８０００Ａで、２．７〜１．３×１０-2Ｐａ（２×１０-2〜１×１０-4Ｔｏｒｒ）の真空下で３６０〜５４０kg／時間（８００〜１２００ポンド／時間）である。
【００３３】
高純度タンタルインゴットは、ついで熱機械的に処理されて高純度タンタルを含有する製品を製造する。微細な、好ましくは完全に再結晶化された、粒構造および／または均一な集合組織が冷間および／または温間作用およびインプロセスアニールの組合わせにより製品に付与される。高純度タンタル製品は好ましくは、配向イメージング顕微鏡（ＯＩＭ）もしくは他の許容しうる手段により測定された厚さにわたって混合もしくは１次の（１１１）の均一な集合組織を示す。熱機械的処理に関して、インゴットは圧延および／または鍛造加工処理に供され得、高純度を有する微細な、均一なミクロ構造が得られうる。高純度タンタルは、優れた微細粒径および／または均一な分布を有する。好ましくは高純度タンタルは約１５０μｍ以下、もっと好ましくは約１００μｍ以下、そしてさらにもっと好ましくは約５０μｍ以下の平均再結晶粒径を有する。適切な平均粒径の範囲は約２５〜約１５０μｍ、約３０〜約１２５μｍそして約３０〜約１００μｍを含む。
【００３４】
本発明の得られる高純度金属は１０ｐｐｍ以下の金属不純物、好ましくは５０ｐｐｍ以下のＯ２，２５ｐｐｍ以下のＮ２および２５ｐｐｍ以下の炭素を有するのが好適である。約９９．９９５％の純度レベルが望まれると、得られる高純度金属は約５０ｐｐｍ以下の金属不純物（metallic impurities）、好ましくは５０ｐｐｍ以下のＯ２，２５ｐｐｍ以下のＮ２，そして２５ｐｐｍ以下の炭素を有するのが好適である。
【００３５】
インゴットを獲得し、スパッタターゲットを形成することに関して、次の方法が使用されうる。１つの態様において、高純度金属タンタルから製造されるスパッタターゲットはタンタル金属の表面を機械的もしくは化学的に清浄化することにより製造され得、そこでは金属タンタルは下記のようなつづく処理工程を可能にするのに十分な開始断面領域を有する。好適には金属タンタルは少なくとも２４．１ｃｍ（９．５インチ）以上の断面領域を有する。次の工程は金属タンタルを１つ以上の圧延スラブに平形鍛造加工することを含む。圧延スラブは、十分な変形を有しており、下記のようにこの工程にすぐ続くアニ―ル工程後に、実質的に均一な再結晶化を達成する。ついで圧延スラブは圧延スラブの少なくとも部分的な再結晶化を達成するのに十分な真空および温度でアニールされる。好適なアニール温度および時間は下記および実施例に記載される。ついで圧延スラブは少なくとも１つの板を形成するために開始金属タンタル（たとえばタンタルインゴット）の軸に垂直および平行の方向の両方に冷間および温間圧延に供される。ついで板はフラテニング（たとえば水平圧延）に供される。ついで板は約１５０μｍ以下の平均粒径および（１００）集合組織バンドを実質的に欠く集合組織を有するように十分な温度で十分な時間、最終的にアニールされる。好適には、（１００）集合組織バンドは存在しない。ついで、板は機械的もしくは化学的に再度清浄化され、所望の寸法を有するスパッタターゲットに形成される。通常、平形鍛造加工は、金属タンタルが大気〜約３７０℃の範囲の温度で空気中に少なくとも約４時間置かれた後に行なわれる。さらに、好適には冷間圧延の前に、圧延スラブは金属タンタルの少なくとも１部の再結晶化を達成するための温度（たとえば約９５０℃〜約１５００℃）および時間（たとえば約０．５〜約８時間）でアニールされる。好適には、冷間圧延は大気温度での横圧延であり、温間圧延は約３７０℃未満の温度である。
【００３６】
タンタル板のアニールに関して、好ましくはこのアニールは金属タンタルの完全な結晶化を達成するのに十分な温度および時間での真空アニールである。この用途における例は、この処理に関してさらに好適な詳細を説明する。
【００３７】
金属タンタルを処理してスパッタターゲットにするもう１つの方法は、金属タンタル（たとえばタンタルインゴット）の表面を機械的もしくは化学的に清浄化することを含み、そこでは金属タンタルは上述のように次の処理を可能にするのに十分な開始断面領域を有する。次の工程は金属タンタルを円形鍛造加工して少なくとも１つのロッドにすることを含み、そこでのロッドは、十分な変形を有しており、この工程の後にすぐに生じるアニール工程後に、または冷間圧延の前のアニール工程後に、実質的に均一な再結晶化を達成する。ついでタンタルロッドはビレットに切断され、表面を機械的もしくは化学的に清浄化される。任意のアニール工程は、少なくとも部分的な再結晶化を達成するためにあとで行なわれる。さらにビレットは軸方向に鍛造加工されプリフォームになる。再度、任意のアニール工程が少なくとも部分的な再結晶化を達成するために後で行なわれうる。しかし、任意のアニール工程の少なくとも１つもしくは両方が行なわれる。ついでプリフォームは冷間圧延に供され、少なくとも１つの板になる。後で、板の表面は任意に機械的もしくは化学的に清浄化されうる。ついで、最終アニール工程は、約１５０μｍ以下の平均粒径、および（１００）集合組織バンドが全くないわけではなくとも実質的に（１００）集合組織バンドのない集合組織を生じさせる。円形鍛造加工は、金属タンタルを約３７０℃以下の温度に供した後に行なうのが通常である。もっと高温が使用されうるが、表面の酸化の増大をもたらす。好適にはビレットの鍛造加工前に、ビレットはアニールされる。さらに、冷間圧延の前にプリフォームはアニールされうる。通常、これらのアニール温度は約９００℃〜約１，２００℃である。さらにアニールは金属タンタルの再結晶化を達成するのに十分な温度と時間での真空アニールであるのが好適である。
【００３８】
好適には高純度タンタルから製造されるスパッタターゲットは次の寸法を有する：厚さ約２ｍｍ〜約３．８ｃｍ（約０．０８０〜約１．５０インチ）、そして表面積約４５〜約７９００ｃｍ2（約７．０〜約１２２５平方インチ）。
【００３９】
高純度タンタルは、好適には、１次もしくは混合（１１１）集合組織、およびスパッタターゲットの厚さにわたって最小（１００）集合組織を有し、（１００）集合組織バンドを十分に欠いている。
【００４０】
本発明の金属タンタルは成分として、もしくは成分の１部として従来の金属タンタルを使用するいかなる用途もしくは製品に使用されうる。たとえば、金属タンタルは半導体等のような集積回路における要素もしくは要素の１部でありうる。米国特許第５，９８７，６３５；５，９８７，５６０；５，９８６，９６１；５，９８６，９６０；５，９８６，９４０；５，９８６，４９６；５，９８６，４６９；５，９８６，４１０；５，９８６，３２０；５，９８６，２９９；５，９８６，２９４；５，９８５，６９７；および５，９８２，２１８号明細書に記載されている意匠は他の従来の意匠と同様に使用され得、これらの各特許は引用により丸ごと、ここに組入れられる。金属タンタルは、デバイス上に要素もしくは要素の１部を形成させるために金属を堆積するスパッタ法を通常使用するいかなるデバイスにも存在しうる。
【００４１】
本発明は次の実施例によりさらに明らかになるが、これらは本発明の全くの典型を示すためである。
【実施例】
【００４２】
実施例１
ナトリウム還元された市販グレードのタンタル粉末の数多くのサブロット（それぞれ約９０〜３６０kg（約２００〜８００ポンド）の目方がある）が、電子ビーム溶融用の９９．９９９％Ｔａ原料としての適合性を化学的に分析された。各粉末ロットからの代表試料がグロー放電質量分析（ＧＤＭＳ）により分析された：ニオブ（Ｎｂ）、モリブデン（Ｍｏ）およびタングステン（Ｗ）の合計不純物含量８ppm 未満の粉末サブロットが溶融のために選ばれた。
【００４３】
選ばれたＴａ粉末サブロットは、ついでＶ−コーンブレンダーで混合されて均一な約１８００kg（４０００ポンド）のマスターロットが製造され、純度を確認するために再びＧＤＭＳで分析された。ついで、粉末は冷間等方加圧（ＣＩＰ）され、約１３．８cm（５．５インチ）〜約１６．３cm（６．５インチ）径で、公称でそれぞれ約１３５kg（３００ポンド）の目方を有するグリーン丸太を得た。加圧された丸太は、ついで約１．３×１０-1〜１．３×１０-3Pa（約１０-3〜１０-5Torr）の真空レベルで、１４５０℃、２時間加熱することにより脱気された。この操作において、丸太は炉の構成要素からの汚染を防止するためにタンタルシートで覆われた。
【００４４】
ついで、脱気された丸太は１２００KWのＥＢ炉に並べて供給され、約１．３×１０-1Pa（１０-3Torr）未満の真空下で水冷された約２５cm（１０インチ）銅るつぼに約１８００kg（４００ポンド）／時間の速度でドリップ溶融された。いったん冷却されると、得られる最初の溶融インゴットは同一の炉内で、逆にされ、つるされ、そして同一のＥＢ溶融パラメータを用いて再溶融された。２回目の溶融をされたインゴットは、再び逆にされ３回目の再溶融されるが、約３６０kg（８００ポンド）／時間の速度で約３０cm（１２インチ）るつぼに入れられた。
【００４５】
試料はグロー放電質量分析（ＧＤＭＳ）による化学分析のために、得られるインゴットの側壁から採取された。結果はＴａインゴットが９９．９９９２％の純度であることを確認した。
【００４６】
実施例２
フルオロタンタル酸カリウム（Potassium fluotantalate）（Ｋ2ＴaＦ7）が得られ、スパーク光源（spark source）質量分析によるとＫ2ＴaＦ7は５ppm 以下のニオブを示した。ＭｏおよびＷの含量も分光検出により分析され、含量はＭｏ  ５ppm 未満、Ｗ  １００ppm 未満であった。特に、Ｋ2ＴaＦ7はＮｂ  ２ppm 以下、Ｍｏ  １ppm 未満、そしてＷ  ２ppm 以下の含量を有していた。各試料において、Ｎｂ，ＭｏおよびＷの合計記録量は５ppm 未満であった。それぞれ約９９０kg（２２００ポンド）の４ロットが分析された。
【００４７】
ロットの１つは、純ニッケル容器およびハステロイＸ撹拌機を用いるＫＤＥＬ反応器に移された。ハステロイＸ撹拌機はＭｏ  ９％およびＷ  ０．６％を含有していた。撹拌機のシャフトおよびパドルは、ついで反応にさらされる全表面を被覆するために溶接を用いて、約１．５mm（１／１６インチ）のニッケルシートで保護された。
【００４８】
標準的なナトリウム還元法が下記の点を除いて使用された。ロットはタンタル粉末を生成させるために純ナトリウムの存在下で撹拌機に付された。タンタル粉末は、ついで水で洗浄され、酸処理、さらに水蒸気乾燥および１００メッシュふるいに供された。
【００４９】
ついで各バッチからの試料はグロー放電質量分析にかけられた。下の２つの表（表１および２）はＫ2ＴaＦ7の開始分析および回収タンタルの最終分析であった。
【００５０】
【表１】
2011190537.tif 000003
【００５１】
【表２】
2011190537.tif 000004
【００５２】
上記の表に示されるように、インゴットへの電子ビーム溶融に適した高純度タンタル粉末が得られ、９９．９９９％オーダーの純度が実施例１に示す処理により得られる。
【００５３】
実施例３
２つの異なる処理方法が使用された。第１に、９９．９９８％純度のタンタルインゴットが用いられ、３回の電子ビーム溶融に供され、公称約３０cm（１２インチ）径のインゴットを得た。インゴットは、約２８．８cm（１１．５インチ）まできれいに機械加工され、ついで空気中で約２６０℃に４〜８時間加熱された。ついでインゴットは平たく鍛造加工され、切断され、スラブ（４インチ×１０インチ、長さ約２８〜３２インチ）に機械加工され、ついでＨＦ／ＨＮＯ3／水溶液で酸洗浄された。スラブは１０５０，１１５０および１３００℃で、５×１０-4Torrの真空下、２時間アニールされ、ついで０．５００および０．２５０インチ規格の板片に冷間圧延された。この冷間圧延は厚さ４インチ、幅１０インチ、長さ３０インチのスラブを得、それをインゴット軸に垂直に、幅３１インチに対してパスあたり０．２００インチで圧延することにより達成された。ついで板はインゴット軸に平行に、厚さ０．６５０インチもしくは０．５００インチに対してパスあたり０．１００インチで圧延された。両方の圧延は２−ハイブレークダウン圧延ミルで行なわれた。各板はパスあたり０．５００インチの多数のパス、ついでパスあたり０．０２５インチで、０．５００インチ板もしくは０．２５０インチ板の仕上げ規格に適合するように最終的調整をされることにより４つの高度仕上げ圧延ミルを用いて圧延された。板はついで９５０〜１１５０℃の温度で仕上げアニールに供された。
【００５４】
代替法は、鍛造加工される前に上述のようにインゴットを製造するために３回の電子ビーム溶融に供された９９．９５％純度のＴａから始めた。インゴットはついでパスあたり面積が約２０％減少する多数のパスの後に４インチ径へのＧＦＭ回転鍛造加工を用いて円形鍛造加工された。この中間原料から４つのビレット（３．７５インチφ×７インチ長さ）が機械加工され、そして２つのビレット（ＡおよびＢと標識化された）が１０５０℃でアニールされたが、ビレットＣおよびＤはアニールしないままであった。ついで、ビレットはアプセット鍛造加工され、高さ２．５インチのプリフォームにされ、その後プリフォームＡおよびＣは１０５０℃でアニールされた。ついでプリフォームはクロック圧延され約０．４００インチの厚さにされ、約１４インチ径のディスクを得た。これはパスあたり０．２００インチの多数パスを採用し、約０．５２５０インチ厚さとすることにより達成された。ついでディスクはパスあたり０．１００インチの多数パスにより約０．５インチ厚さに圧延された。そしてディスクはパスあたり０．０５０インチ、０．０２５インチおよび０．０１５インチ減少する３つのパスで４つの高度仕上げミルでクロック圧延され、約０．４００インチ厚さで、約１４インチ径のディスクを得た。ディスクの１／４が４つのくさび形に切出され、９５０〜１１００℃の温度で仕上げアニールされた。下記の表４はこの処理を要約する。
【００５５】
冶金学的および集合組織分析が、板材の縦断面（最終圧延方向に平行な測定面）について、ならびに鍛造加工および圧延されたディスクの半径方向断面（ディスクの半径に平行な測定面）について実施された。
【００５６】
冶金学的分析
粒径および集合組織が、圧延板ならびに鍛造加工および圧延されたディスクから採取された試料の縦もしくは半径に沿って、それぞれ測定された。粒径はＡＳＴＭＥ−１１２法を用いて測定された。平形および円形処理により得られた製品についてのアニール検討からの結果は、それぞれ表３および４に示される。中間アニール処理は最終製品の粒径に注目に値する影響を与えていなかった。さらに、板について、０．５００および０．２５０インチ厚さのタンタルの最終粒径は同等であった。材料の粒径に著しく影響がみられたのは最終アニール温度であった：最終アニール温度が高ければ高いほど、得られる粒径は大きくなる。
【００５７】
板において、ＡＳＴＭ  ６．５−７．０の粒径は１０００℃および９５０℃でアニールされた製品からの試料で測定された。しかし、これらの各試料は表面もしくはその近くで細長い、および／または未結晶化領域の形跡を示し、再結晶化値は９８〜９９％と報告さたれ。１０５０，１１００および１１５０℃でアニールされた板について、ＡＳＴＭ粒径は５．３〜３．７に及び、全試料は１００％結晶化された。
【００５８】
円形処理されたディスクについて、全試料は１００％再結晶化したことが報告されたが、９５０℃でアニールされたディスクＣは例外であり、９９％再結晶化された。ＡＳＴＭ  ７．１−７．２，６．１−６．８および５．９−５．９の粒径は、９５０，１０００および１０５０℃でアニールされたディスク試料でそれぞれ測定された。１１００℃でのアニールはＡＳＴＭ  ４．０−４．５の粒径を示した。
【００５９】
両方の処理について、これらの知見は５０μｍ以下の十分に再結晶した粒径は約９５０〜約１０５０℃の好適な最終アニール温度で板圧延もしくはビレット鍛造加工処理のいずれかを用いて達成しうることを示す。未結晶領域が板の表面領域にのみ限られているならば、それらは機械加工により除去されうる。
【００６０】
集合組織測定法：限られた数の試料（冶金学的結果にもとづき選定された）が集合組織分析のために使用された。予め冶金学的分析のために調製された。取付けられ研磨された試料が、集合組織測定の前に強酸を付与された後に集合組織試料として使用された。配向イメージング顕微鏡（ＯＩＭ）は、多結晶性試料内の個々の粒の配向を測定する独自の能力を有するので、集合組織分析の方法として選ばれた。Ｘ線もしくは中性子回折のような確立された方法はタンタル材料の厚み内に局在化した集合組織の変動を分析することができなかった。
【００６１】
分析について、各集合組織試料は、その全厚みにわたって電子ビーム（ＳＥＭ内）により増分的に走査された；各測定点で発生された後方散乱Ｋｉｋｕｃｈｉパターンは、ついで結晶配向を測定するためにコンピュータを用いて指数化された。各試料から、測定グリッド配列内での各データ点についての配向を含む生データファイルが創られた。これらのファイルは、次に粒配向マップをつくり、極点図（Pole figure）および配向分布関数（ＯＤＦ）を計算するための入力データとし役立った。
【００６２】
慣例により、集合組織配向は試料−基準座標（normal coordinate）系に関して記述される。すなわち、極点図は「標準化」されているので、原点は板表面に垂直（normal）であり、標準方向は、圧延（もしくは半径）方向である；同様にＯＤＦはつねに試料−基準座標系に関して定義される。（III）集合組織のような用語は、（III）原子面が面の表面について平行（そして（III）極点は垂直に配向される）に優先的に配向されていることを示す。分析において、結晶配向は、試料の縦方向に関して測定された。したがって、配向データを縦方向から次の集合組織分析の１部として試料−基準座標系に入れ替える必要があった。これらの作業はコンピュータアルゴリズムの使用により実施された。
【００６３】
粒配向マップ：反転極点図（inverse pole figures）の形態における集合組織情報を表示する原理から派生して、配向マップは試料内のミクロ構造のイメージであり、そこでは個々の粒は、配向が測定されるディスクの板の垂直方向に関する結晶配向にもとづいて「色で符号化」されている。これらのイメージを得るために、各粒の結晶軸（ＯＩＭにより集合組織試料の縦方向に沿って測定される）が、結晶軸を試料の直角方向に並べるために、横方向のまわりに９０°傾斜された。配向マップは製品について厚さによる集合組織バンドもしくは勾配の存在を明らかにするのに役立つ；タンタルにおいて、配向マップは光学顕微鏡により同定される、大きく、細長い粒が低角度の粒界を有するいくつかの小さい粒から構成されうることを示した。
【００６４】
集合組織の結果の解析：ＯＩＭ走査は、各供給試料の厚さを伴った；０．５００インチ板試料について、別々の測定が板の頂部および底部に対して行なわれ、別々に報告された。
【００６５】
配向マップは試料厚さにより集合組織の均一性を定性的に特徴づけるために視覚的に検査された。試料材料において集合組織勾配および集合組織バンドの定量化しうる説明を得るために、測定されたＥＢＳＤデータは２０の部分集合（subset）に区分されたが、各々は試料の厚さにより５％の深さ増分を表した。各々の増分データのセットに関して、ＯＤＦが最初に算出され、ついで（１００）および（１１１）中心強度が他で報告された方法を用いて数値的に測定された。S.MatthiesらのMaterials Science Forum, Vol. 157-162 (1994), 1647-1652頁およびS.MatthiesらのMaterials Science Forum, Vol. 157-162 (1994) 1641-1646頁に記載されている装置および方法が使用され、そしてこれらの刊行物は引用によりここに丸ごと組入れられる。集合組織勾配は、ついで、（１００）および（１１１）強度、ならびに（１００）：（１１１）の対数比をプロットすることにより、試料の深さの関数としてグラフで示された。これらの結果は図１Ａおよび１１Ｂ〜図１１Ａおよび１１Ｂに示される。
【００６６】
重い規格のタンタル板は最も均一な厚みによる集合組織を示した；集合組織バンドを含む唯一の試料は１３００℃のスラブアニールおよび１０００℃の最終アニールで処理された試料であった。加えて、０．５００インチ板材料も極点図およびＯＤＦ分析にもとづく比較的弱い（最もランダム）集合組織を有していた。重い板と比べて、０．２５０インチシートは軽〜中程度の集合組織勾配および集合組織バンドのいくつかの形跡を含んでいた。さらに、薄い規格の板はＯＤＦにおけるもっと明確な（１１１）集合組織ならびに（１００）の増大した強度を示した。
【００６７】
集合組織の均一性およびバンドの点からの最大の変動性は、鍛造加工され圧延されたディスクにみられた。冶金学的性質と異なり、鍛造加工され、圧延されたディスクは中間アニールの使用により影響された。１つか２つの中間アニール処理をされた、ディスクＡ，ＢおよびＣについて、集合組織勾配は無視しうる程度から強い程度（処理パラメータに依存して）に及び、あれば少しバンドを伴った。しかしながら、中間アニールなしにインゴットから最終ディスクまで加工されたディスクＤについては、得られる製品はあまり望ましくない強い集合組織勾配および鋭い集合組織バンドを含んでいた。同様に、アニールされていないビレットから鍛造加工されたが、冷間圧延の前にアニールされた、ディスクＣも、９５０℃で最終アニールされた試料において強い集合組織勾配およびバンドを示した。試料Ｃについて、最終アニール温度を１１００℃に上昇させることは勾配を減少させ、バンドを除去するように作用したが、（１００）集合組織成分の強度を強化した。最終アニール温度を上昇させることからのこれらの効果は、他のディスク材料および重い規格の板の両方においても明らかであるが、比較的小さい程度であった。
【００６８】
ミクロ構造および集合組織観察から、次の結論がタンタルスパッタターゲットの製造のための最適法に関してなされうる。
【００６９】
・平形製品については、スラブアニール温度は１１５０℃を超えないのが好ましく（１０５０℃はもっと好適である）、最終アニール温度は好ましくは９５０〜１０００℃、もっと好ましくは１０００℃に保持される。得られる製品は５０μｍ未満の再結晶化された平均粒径、１５ランダム未満の（１００）増分強度ならびに−４．０未満の（１１１）：（１００）の対数比を有することが特徴づけられる。
【００７０】
・円形処理については、ビレットは、プリフォームレベルで中間アニールを使用しないで鍛造加工およびディスクへの圧延の前にアニールされるのが好適である。最終アニール温度は好適には９５０〜１１００℃、もっと好適には１０５０℃である。得られる製品は、５０μｍ未満の再結晶化された平均粒径、１５ランダム未満の（１００）増分強度、ならびに−４．０未満の（１１１）：（１００）の対数比を有することが特徴づけられる。
【００７１】
【表３】
2011190537.tif 000005
【００７２】
【表４】
2011190537.tif 000006
【００７３】
【表５】
2011190537.tif 000007
【００７４】
【表６】
2011190537.tif 000008
【００７５】
【表７】
2011190537.tif 000009
【００７６】
【表８】
2011190537.tif 000010
【００７７】
【表９】
2011190537.tif 000011
【００７８】
【表１０】
2011190537.tif 000012
【００７９】
【表１１】
2011190537.tif 000013
【００８０】
【表１２】
2011190537.tif 000014
【００８１】
【表１３】
2011190537.tif 000015
【００８２】
【表１４】
2011190537.tif 000016
【００８３】
【表１５】
2011190537.tif 000017
【００８４】
【表１６】
2011190537.tif 000018
【００８５】
本発明の他の態様は、本明細書を考慮して、そしてここに開示された本発明の実施から当業者に明らかであろう。本明細書および実施例は例証的なものであり、発明の真の範囲および趣旨は請求範囲の記載に示される。
【図１Ａ】
2011190537.tif 000019
【図１Ｂ】
2011190537.tif 000020
【図２Ａ】
2011190537.tif 000021
【図２Ｂ】
2011190537.tif 000022
【図３Ａ】
2011190537.tif 000023
【図３Ｂ】
2011190537.tif 000024
【図４Ａ】
2011190537.tif 000025
【図４Ｂ】
2011190537.tif 000026
【図５Ａ】
2011190537.tif 000027
【図５Ｂ】
2011190537.tif 000028
【図６Ａ】
2011190537.tif 000029
【図６Ｂ】
2011190537.tif 000030
【図７Ａ】
2011190537.tif 000031
【図７Ｂ】
2011190537.tif 000032
【図８Ａ】
2011190537.tif 000033
【図８Ｂ】
2011190537.tif 000034
【図９Ａ】
2011190537.tif 000035
【図９Ｂ】
2011190537.tif 000036
【図１０Ａ】
2011190537.tif 000037
【図１０Ｂ】
2011190537.tif 000038
【図１１Ａ】
2011190537.tif 000039
【図１１Ｂ】
2011190537.tif 000040
【手続補正書】
【提出日】平成23年4月28日(2011.4.28)
【手続補正１】
【補正対象書類名】明細書
【補正対象項目名】００８４
【補正方法】変更
【補正の内容】
【００８４】
本出願では、以下の態様が提供される。
１．  少くとも９９．９９５％の純度および約１５０μｍ以下の平均粒度を有する金属タンタル。
２．  該金属が十分に再結晶化される態様１記載の金属タンタル。
３．  該金属が少なくとも部分的に再結晶化される態様１記載の金属タンタル。
４．  該金属の約９８％以上が再結晶化される態様１記載の金属タンタル。
５．  該金属の約８０％以上が再結晶化される態様１記載の金属タンタル。
６．  該金属が、ａ）（１００）極点図が約１５ランダムより小さい中心ピーク強度を有する集合組織、ｂ）約−４．０より大きい（１１１）：（１００）中心ピーク強度の対数比；またはｃ）両方、を有する態様１記載の金属タンタル。
７．  該中心が、ピーク強度が約０ランダムから約１５ランダムである態様６記載の金属タンタル。
８．  該中心ピーク強度が約０ランダムから約１０ランダムである態様６記載の金属タンタル。
９．  該対数比が約−４．０から約１５である態様６記載の金属タンタル。
１０．  該対数比が約−１．５から約７．０である態様６記載の金属タンタル。
１１．  該中心ピーク強度が約０ランダムから約１５ランダムであり、そして該対数比が約−４．０から約１５である態様６記載の金属タンタル。
１２．  ９９．９９５％から約９９．９９９％の純度を有する態様１記載の金属タンタル。
１３．  態様１記載の金属タンタルを含有してなる金属合金。
１４．  態様６記載の金属タンタルを含有してなる金属合金。
１５．  態様３記載の金属タンタルを含有してなる金属合金。
１６．  態様１記載の金属タンタルを含有してなるスパッタターゲット。
１７．  態様６記載の金属タンタルを含有してなるスパッタターゲット。
１８．  態様３記載の金属タンタルを含有してなるスパッタターゲット。
１９．  態様１記載の金属タンタルを含有してなるキャパシタ缶。
２０．  態様６記載の金属タンタルを含有してなるキャパシタ缶。
２１．  態様３記載の金属タンタルを含有してなりキャパシタ缶。
２２．  態様１記載の金属タンタルを含有してなる抵抗膜層。
２３．  態様６記載の金属タンタルを含有してなる抵抗膜層。
２４．  態様３記載の金属タンタルを含有してなる抵抗膜層。
２５．  態様１記載の金属タンタルを少くとも１成分として含んでなる物品。
２６．  態様６記載の金属タンタルを少くとも１成分として含んでなる物品。
２７．  態様３記載の金属タンタルを少くとも１成分として含んでなる物品。
２８．  ａ）約５０μｍ以下の平均粒径、またはｂ）（１００）極点図が約１５ランダム以下の中心ピーク強度を有する集合組織、またはｃ）約−４．０より大きい（１１１）：（１００）中心ピーク強度の対数比、またはそれらの組合わせ、を有する金属タンタル。
２９．  約２５から約５０μｍの平均粒径を有する態様２８記載の金属タンタル。
３０．  約−４．０より大きい（１１１）：（１００）中心ピーク強度の比を有する態様２８記載の金属タンタル。
３１．  ａ）およびｂ）の両方を有する態様２８記載の金属タンタル。
３２．  該金属が少くともタンタル９９．９９５％の純度を有する態様２８記載の金属タンタル。
３３．  該金属が少くともタンタル９９．９９９％の純度を有する態様２８記載の金属タンタル。
３４．  該金属が十分に再結晶化される態様２８記載の金属タンタル。
３５．  該金属が十分に再結晶化される態様３２記載の金属タンタル。
３６．  該金属が十分に再結晶化される態様３３記載の金属タンタル。
３７．  該金属の約８０％以上が十分に再結晶化される態様２８記載の金属タンタル。
３８．  該中心ピーク強度が約０ランダムから約１５ランダムである態様２８記載の金属タンタル。
３９．  該対数比が約−４．０から約１５である態様２８記載の金属タンタル。
４０．  態様２８記載の金属タンタルを含有してなる物品。
４１．  態様３３記載の金属タンタルを含有してなる物品。
４２．  態様２８記載の金属タンタルを含有してなるスパッタターゲット。
４３．  態様３３記載の金属タンタルを含有してなるスパッタターゲット。
４４．  タンタルを含有する塩を、攪拌機を有する反応容器中でその塩をタンタルおよび第２の塩に還元しうる少くとも１つの試薬を反応させることを含む態様１記載の金属タンタルの製造方法であり、反応容器もしくは反応容器の内張り、ならびに攪拌機もしくは攪拌機の外張りはタンタルの融点でタンタルの蒸気圧以上の蒸気圧を有する金属で製造されていることを特徴とする金属タンタルの製造方法。
４５．  タンタルを含有する塩がフッ化カリウムタンタルからなり、試薬がナトリウムからなる態様４４記載の方法。
４６．  第２の塩がフッ化ナトリウムおよび１または塩化ナトリウムからなる態様４５記載の方法。
４７．  タンタルを含有する該塩を反応させる前に、該方法は、タンタルおよび不純物からなる酸溶液を生成させること、不純物を含有する酸溶液からタンタルを含有する酸溶液の密度による分離を行うこと、ならびにタンタルを含有する酸溶液を再結晶化させて、タンタルを含有する塩を生成させること；からなる態様４４記載の方法。
４８．  タンタルおよび不純物が、タンタルおよび不純物からなる破砕鉱石である態様４７記載の方法。
４９．  タンタルおよび不純物からなる酸溶液が酸溶液をタンタルからなる破砕鉱石と一緒にすることにより生成される態様４７記載の方法。
５０．  反応が、攪拌下に約８００℃〜１１００℃で生じる態様４４記載の方法。
５１．  反応容器もしくは内張り、ならびに攪拌機もしくは攪拌機の外張りが金属にもとづき、該金属はニッケル、クロム、鉄、マンガン、チタン、ジルコニウム、ハフニウム、バナジウム、テクネチウム、ルテニウム、コバルト、ロジウム、パラジウム、白金、もしくはそれらの組合わせ、である態様４４記載の方法。
５２．  金属がニッケルもしくはニッケルにもとづく合金である態様５１記載の方法。
５３．  金属がクロムもしくはクロムにもとづく合金である態様５１記載の方法。
５４．  金属が鉄もしくは鉄にもとづく合金である態様５１記載の方法。
５５．  水性溶液中に第２の塩を溶解させることによりタンタルを回収することをさらに含む態様４４記載の方法。
５６．  十分な真空中で該回収タンタルを溶融して該回収タンタル中に存在する不純物を実質的に除去して、高純度タンタルを得ることをさらに含む態様５５記載の方法。
５７．  真空が１０−４ｔｏｒｒ以下である態様５６記載の方法。
５８．  溶融回収タンタルへの圧力は実質的にすべての不純物の蒸気圧よりも低い態様５６記載の方法。
５９．  不純物が不純物の蒸発により除去される態様５６記載の方法。
６０．  該溶融が電子ビーム溶融により行われる態様５６記載の方法。
６１．  該溶融が真空アーク再溶融処理により行われる態様５６記載の方法。
６２．  高純度タンタルが固体を形成し、圧延処理、鍛造加工処理もしくはその両方に供さる態様５６記載の方法。
６３．  金属タンタルが実質的に微細で均一なミクロ構造を有する態様１記載の金属タンタル。
６４．  金属タンタルが約２５〜約１５０μｍの平均粒径を有する態様１記載の金属タンタル。
６５．  金属タンタルが約２５〜約１００μｍの平均粒径を有する態様１記載の金属タンタル。
６６．  金属タンタルが約２５〜約７５μｍの平均粒径を有する態様１記載の金属タンタル。
６７．  ａ）金属タンタルの表面を機械的もしくは化学的に清浄化すること、そして金属タンタルは工程（ｂ）〜（ｇ）を可能にするのに十分な開始断面領域を有すること；ｂ）金属タンタルを少なくとも１つの圧延スラブに平形に鍛造加工すること、そして少なくとも１つの圧延スラブは工程ｄ）におけるアニール後に実質的に均一な再結晶を達成するのに十分な変形を有すること；ｃ）少なくとも１つの圧延スラブの表面を機械的もしくは化学的に清浄化すること；ｄ）少なくとも１つの圧延スラブの少なくとも部分的再結晶化を達成するために十分な温度および十分な時間、少なくとも１つの圧延スラブをアニールすること；ｅ）少なくとも１つの板を形成するために開始金属タンタルの軸に垂直および平行な方向の両方に少なくとも１つの圧延スラブを冷間もしくは温間圧延すること；ｆ）少なくとも１つの板を平らにすること；ならびにｇ）約１５０μｍ以下の平均粒径および（１００）集合組織バンドを実質的に欠く集合組織、を有するように少なくとも１つの板をアニールすること、を含む、少なくとも９９．９９５％の純度を有する金属タンタルからスパッタターゲットを製造する方法。
６８．  金属タンタルが少なくとも９９．９９９％の純度を有する態様６７記載の方法。
６９．  金属タンタルが空気中で少なくとも４時間、大気〜約１２００℃の温度に置かれた後に平形の鍛造加工が生じる態様６７記載の方法。
７０．  冷間圧延が大気温度における横圧延であり、温間圧延が約３７０℃未満の温度である態様67記載の方法。
７１．  板のアニールが金属タンタルの再結晶化を達成するのに十分な温度と時間での真空アニールである態様６７記載の方法。
７２．  ａ）金属タンタルの表面を機械的もしくは化学的に清浄化すること、そして金属タンタルは工程（ｂ）〜（ｉ）を可能にするのに十分な開始断面領域を有すること；ｂ）金属タンタルを少なくとも１つのロットに円形鍛造加工すること、そして少なくとも１つのロッドは工程ｄ）もしくは工程ｆ）におけるアニールの後に実質的に均一な再結晶を達成するのに十分な変形を有すること；ｃ）ロッドをビレットに切断すること、そしてビレットの表面を機械的もしくは化学的に清浄にすること；ｄ）少なくとも部分的に再結晶化を達成するためにビレットを任意にアニールすること；ｅ）ビレットを軸方向に鍛造加工してプリフォームにすること；ｆ）少なくとも部分的に再結晶化を達成させるためにプリフォームを任意にアニールすること；ｇ）プリフォームを冷間圧延して少なくとも1つの板にすること；ｈ）その少なくとも1つの板の表面を機械的もしくは化学的に、任意に清浄化すること；ならびにｊ）約１５０μｍ以下の平均粒径、および（１００）集合組織バンドを実質的に欠く集合組織、を有するように少なくとも１つの板をアニールすること、そしてアニールは少なくとも工程ｄ）もしくはｆ）または両方で生じる、を含む、少なくとも９９．９９５％の純度を有する金属タンタルからスパッタターゲットを製造する方法。
７３．  金属タンタルが少なくとも９９．９９９％の純度を有する態様７２記載の方法。
７４．  円形鍛造加工が、金属タンタルを約３７０℃以下の温度にさらさせた後に生じる態様７２記載の方法。
７５．  ビレットの鍛造加工の前にビレットがアニールされる態様７２記載の方法。
７６．  プリフォームの冷間圧延の前にプリフォームがアニールされる態様７２記載の方法。
７７．  プリフォームのアニールが再結晶化を達成するのに十分な温度での真空アニールである態様７２記載の方法。
本発明の他の態様は、本明細書を考慮して、そしてここに開示された本発明の実施から当業者に明らかであろう。本明細書および実施例は例証的なものであり、発明の真の範囲および趣旨は請求範囲の記載に示される。
【手続補正２】
【補正対象書類名】特許請求の範囲
【補正対象項目名】全文
【補正方法】変更
【補正の内容】
【特許請求の範囲】
【請求項１】
少なくとも９９．９９５％の純度、約１５０μm以下の平均粒度および約２ｍｍ〜約３．８ｃm（約０．０８０〜約１．５０インチ）の厚みを有する金属タンタルであって、該金属タンタルの全厚みのいたるところで、
ａ）（１００）極点図が該タンタルのいかなる５％厚さ増分内でも約０ランダムから約５ランダムの中心ピーク強度を有する、および
ｂ）同一増分内での（１１１）：（１００）中心ピーク強度の比の自然対数が約−１．５〜約７．０または約−３．０〜約５．０である、
を満たす集合組織を有する、金属タンタル。
【外国語明細書】
2011190537000001.pdf